СПОСОБ КРАШЕНИЯ ВОЛОКНИСТЫХ МАТЕРИАЛОВ И УСТРОЙСТВО ДЛЯ ЕГО ОСУЩЕСТВЛЕНИЯ

1. Способ крашения волокнистых материалов, заключающийся в том, что емкость разделяют на первую и вторую камеры диафрагмой; вводят в первую камеру анод, во вторую камеру катод; в воду первой камеры вводят (г/л): соли серной кислоты 5-30, краситель 30-50, порошок алюмосиликатов 5-20 об.%; загружают в первую камеру волокнистые материалы; подают на катод и анод напряжение постоянного тока; выдерживают волокнистые материалы при температуре 100°С в течение 0,3-0,6 ч при перемешивании дисперсионной смеси; перемешивают воду во второй камере; волокнистые материалы промывают, выгружают из первой камеры, отжимают, отличающийся тем, что емкость разделяют на первую и вторую камеры равных объемов электропроводной и заземленной диафрагмой; анод располагают от диафрагмы в 5-20 раз дальше, чем катод; подают на катод и анод напряжение постоянного тока, создающее напряженность электрического поля величиной 50-200 В/м; на катод подают потенциал по модулю в 5-20 раз меньший, чем на анод.
2. Устройство для осуществления способа крашения волокнистых материалов, включающее емкость; первую камеру, вторую камеру в емкости; анод в первой камере, катод во второй камере; диафрагму между первой и второй камерами; дозатор для введения в воду первой камеры солей серной кислоты, красителя, порошка алюмосиликатов; приспособление для загрузки и выгрузки из первой камеры волокнистых материалов; приспособление-смеситель в первой камере; отжимающее волокнистые материалы приспособление, отличающееся тем, что две камеры в емкости имеют равные объемы; диафрагма электропроводна и заземлена; анод расположен от диафрагмы в 5-20 раз дальше, чем катод; дополнительно имеется приспособление-смеситель во второй камере.